Способ защиты стали от коррозии и наводороживания органическими соединениями в средах, содержащих сульфатредуцирующие бактерии
METHOD OF PROTECTION OF STEEL FROM CORROSION AND HYDROGENATION BY ORGANIC COMPOUNDS IN MEDIUM CONTAINING SULPHATE REDUCING BACTERIA

Изобретение относится к защите металлов от коррозии, наводороживания и предупреждения развития сульфатредуцирующих бактерий (СРБ) с помощью применения органических ингибиторов в водно-солевых средах, содержащих СРБ. Может быть использовано в нефтяной отрасли, машиностроении, газовой промышленности, судостроении для защиты различных конструкций, нефтяных скважин, оборудования, подземных трубопроводов, деталей и сооружений из углеродистых и низколегированных сталей, которые по условиям эксплуатации контактируют с водными растворами солей, кислот, с промышленными и хозяйственно-бытовыми сточными водами, морской водой, а также увлажненными почвами.
Из существующего уровня техники известны следующие изобретения, которые можно рассмотреть в качестве аналогов предлагаемой разработки: «Способ защиты стали от кислотной и сероводородной коррозии» (Патент №584579, 20.07.2001, C23F 11/00); «Способ защиты стали от коррозии в минерализованных водно-нефтяных средах» (патент №2353708, 27.04.2009, C23F 11/14); «Способ защиты стали от сероводородной коррозии» (патент №2543018, 27.02.2015, C23F 11/14); «Способ защиты стали от коррозии» (Патент №2124579, 10.01.1999, C23F 11/18, C23F 11/167).
Недостатком этих аналогов является то, что применяемые в качестве ингибиторов (Ин) коррозии вещества либо не обладают бактерицидным действием, либо не исследовались на наличие бактерицидного эффекта по отношению к СРБ.
Наиболее близким по технической сущности заявляемому способу является «Способ защиты стали от коррозии и наводороживания в средах, содержащих сульфатредуцирующие бактерии» (Патент РФ №2338008, 10.11.2008, C23F 11/12).
Недостатком данного способа является зависимость снижения скорости коррозии стали от увеличения концентрации вводимых соединений - Ин. В этом случае достижение желаемого технического результата требует введения в систему органических веществ большей концентрации, а это, в свою очередь, требует синтеза большего количества Ин, что приводит к увеличению и материальных затрат, и к повышению трудозатрат при синтезе веществ.
Специфичность коррозионной среды, формируемой в присутствии СРБ, состоит в том, что продукты метаболизма СРБ - сероводород и органические кислоты делают коррозионную среду агрессивной, стимулируют процессы коррозии и наводораживания.
Задачей, на решение которой направлено заявляемое изобретение, является разработка высокоэффективных и экономичных ингибиторов коррозии и наводораживания стали, сочетающих в себе также и свойства бактерицидов по отношению к СРБ.
Поставленная задача решается тем, что в предлагаемом способе защиты стали от коррозии и наводораживания в водно-солевых средах, содержащих сульфатредуцирующие бактерии путем введения органических ингибиторов, согласно изобретению используют координационно-насыщенные комплексы на основе (S)-аминокислот и оснований Шиффа 5-Br-салицилового альдегида, при введении которых в водно-солевую среду, наблюдается стремительное уменьшение скорости коррозии и наводораживания стали, а также сильный бактерицидный эффект по отношению к СРБ. Причем высокие значения эффективностей ингибирующего коррозию действия и бактерицидного эффекта были отмечены уже при самой малой концентрации ингибитора (Ин), а именно в количестве 1 ммоль/л.
Заявляемые ОС являются хиральными комплексами, представляющими собой координационно-насыщенные комплексы кобальта с двумя перпендикулярно расположенными тридентатными лигандами - основаниями Шиффа 5-Br-салицилового альдегида и (S)-аминокислот: аспарагина (ОС1), глицина (ОС2), глутамина (ОС3), лейцина (ОС4). Общая формула соединений имеет вид
где R - изменяющаяся часть (S)-аминокислот.
ОС1, ОС2, ОС3, ОС4 - условный шифр ингибитора, связанный с разными аминокислотами, используемыми для синтеза исследуемых комплексов.
Техническим результатом предложенного изобретения является повышение коррозионной стойкости, получение высокоэффективных ингибиторов коррозии, сочетающих в себе свойства бактерицидов и ингибиторов наводораживания одновременно, обеспечивающего высокую степень защиты стали от коррозии и наводораживания, а также высокий бактерицидный эффект по отношению к СРБ в коррозионной среде при малых концентрациях вводимых органических соединений (ОС).
Проведенные экспериментальные исследования показали, что преимущества предлагаемого ингибитора коррозии стали по сравнению, с ингибитором описанным в прототипе, состоят в следующем.
1. Высокая степень защиты от коррозии комплексов на основе (S)-аминокислот и оснований Шиффа 5-Br-салицилового альдегида (68,2-90,1%) по сравнению с прототипом (28,0-76,0%).
2. Снижение скорости коррозии стали в присутствии комплексов на основе (S)-аминокислот и оснований Шиффа 5-Br-салицилового альдегида максимальной концентрации в 5,86 раз, а в присутствии ингибитора прототипа максимальной концентрации в 4,2 раза.
3. Высокая степень защиты от наводораживания стали комплексов на основе (S)-аминокислот и оснований Шиффа 5-Br-салицилового альдегида (20-78%) по сравнению с ингибитором прототипа (13,0-43,0%).
4. Высокий бактерицидный эффект. Подавление численности СРБ в среднем за время экспозиции под действием комплексов на основе (S)-аминокислот и оснований Шиффа 5-Br-салицилового альдегида концентрации 5 ммоль/л в 4,39 раз, а в присутствии ингибитора прототипа - в 1,7 раз больше естественного ее спада в контрольной серии.
5. Использование заявляемого изобретения позволяет достичь более стремительного угнетения жизнедеятельности СРБ, прогрессивного снижения скорости коррозии стали и ее наводораживания путем введения в водно-солевую заявляемых ОС в концентрациях ниже, чем в эксперименте с прототипом.
В заявляемом способе впервые используют в качестве ингибиторов коррозии и наводораживания - координационно-насыщенные комплексы на основе (S)-аминокислот и оснований Шиффа 5-Br-салицилового альдегида. Указанные соединения впервые были использованы в заявляемом способе и как бактерициды на СРБ.
Использование активной основы ингибиторов коррозии - координационно-насыщенных комплексов на основе (S)-аминокислот и оснований Шиффа 5-Br-салицилового альдегида способствует сдвигу и удержанию физико-химических параметров замкнутой системы в области значений, при которых существенно затрудняется агрессивное воздействие на сталь Ст. 3 коррозионной среды. Также, использование указанных ОС способствует существенному и стремительному угнетению жизнедеятельности сульфатредуцирующих бактерий вида Desulfovibrio desulfuricans, что характеризует данные соединения как хорошие бактерициды. Защитные свойства от коррозии мягкой стали, а также бактерицидный эффект проявляли все заявляемые ОС уже при самой малой концентрации Ин, что открывает возможности использования данных Ин в минимальных количествах.
Пример осуществления способа.
2
Для испытаний в качестве объектов исследования используют образцы мягкой стали Ст. 3, площадью поверхности 20 см. В качестве питательной среды для культивирования СРБ выбор был сделан в пользу микробиологической среды - Постгейта «Б», содержащей в качестве органического субстрата молочнокислый кальций. Данная среда хорошо поддерживает развитие анаэробных СРБ вида Desulfovibrio desulfuricans, а последние, в свою очередь, отличаются продуцированием большого количества биогенного сероводорода, являющегося активным стимулятором процессов коррозии, наводораживания и водородного охрупчивания. Бактерии культивируют из природного источника - илистых отложений ручья.
2
4
4
2
2
4
2
3
Состав среды Постгейта «Б», г/л: NaCl - 7,5; KHPO - 0,5; MgSO⋅7HO - 1,0; NaSO - 2,0; NaCO - 1,0; лактат Ca - 2,0.
ОС
Заявляемые ОС вводят в коррозионную среду в концентрациях (С) 1, 2, 5 и 10 ммоль/л.
Цикл экспериментальной экспозиции составляет 8 суток. За этот период в среднем проходит жизненный цикл популяции СРБ рода Desulfovibrio, находящейся в ограниченном замкнутом объеме среды. В течение этого периода ежесуточно контролируют следующие физико-химические параметры водно-солевой среды, инокулированной СРБ: водородный показатель и редокс-потенциал среды, численность клеток бактерий СРБ (бактериальный титр) и концентрацию биогенного сероводорода в среде, электродный потенциал образцов. По окончании экспозиции определяют скорость коррозии и послойное водородосодержание образцов.
Эффективность изобретения и сущность заявленного технического решения подтверждается таблицами 1, 2, 3, 4.
Прогрессивное снижение коррозии стали отражено в таблице 1 значениями эффективности ингибирующего коррозию действия (ЭИКД). При переходе от одной концентрации вводимых в систему органических веществ к другой значения ЭИКД меняются незначительно и уже при малых концентрациях Ин эффективность ингибирующего коррозию действия высока.
Объем наводораживания стальных образцов определяют методом анодного послойного растворения. Данный метод позволяет определить как общий объем абсорбированного водорода, так и характер его распределения по сечению стальных образцов [1, 2]. Метод основан на убыли концентрации растворенного в электролите кислорода, взаимодействующего в присутствии платинового катализатора с выделяющимся при анодном растворении водородом с применением в качестве реагента на кислород сафранина Т. Полученные в ходе проведенных экспериментов данные позволяют судить о сосредоточении абсорбированного сталью водорода в приповерхностных слоях стали на глубине 10-30 мкм. Это связано с деформацией кристаллической решетки металла вследствие образования наклепанного приповерхностного слоя металла и развития в этом слое большого количества областей, заполненных молекулярным водородом под высоким давлением [3]. Всего измеряли водородосодержание при послойном снятии шести слоев, толщина одного слоя составляла 10 мкм. Данные по эффективности применения заявленных ОС в качестве Ин наводораживания приведены в таблице 2.
Эффективность ингибирования наводораживания в большей степени зависит от концентрации Ин, но уже при концентрации, равной 5 ммоль/л, наблюдали значение ЭИНД более 55% для всех заявляемых ОС. С увеличением концентрации Ин наблюдается прогрессивное снижение показателя водородосодержания образцов.
Лабораторные испытания заявленной группы ингибиторов коррозии и наводораживания стали показали, что в исследуемой среде, в присутствии СРБ, обеспечивается степень защиты до 90%.
По мере накопления биогенного сероводорода в среде, такая среда становится благоприятным источником для коррозионных процессов. Сероводород является основным продуктом жизнедеятельности СРБ, поэтому по накоплению или отсутствию сероводорода в системе можно смело судить о том, насколько благоприятна данная система для развития данного рода бактерий, и, как следствие, судить о возможности возникновения коррозии металлических конструкций, находящихся в непосредственном контакте с данной средой. Концентрация сероводорода влияет и на другие параметры системы: pH, окислительно-восстановительный потенциал среды и электродный потенциал образца, скорость коррозии.
ОС
2
6
-1
6
-1
На вторые сутки эксперимента средняя концентрация сероводорода равна 134,85 мг/л. С развитием жизненного цикла СРБ концентрация сероводорода в естественных условиях среды увеличивается до максимума на 4 сутки, что соответствует и максимуму численности СРБ в данных условиях; а затем уменьшается. В случаях проведения эксперимента с исследуемыми ОС во всех концентрациях происходит снижение содержания сероводорода без предварительного его увеличения. К последнему дню проведения эксперимента устанавливается постоянное значение концентрации биогенного сероводорода. Было отмечено, что в присутствии ОС1 (С=1 ммоль/л), численность клеток СРБ равна на последний день экспозиции 5,33⋅10 мл, в присутствии ОС2 - 4,00⋅10 мл. Однако концентрация биогенного сероводорода на 8 сутки эксперимента в присутствии ОС1 этой же концентрации очень мала и составляет 22,5 мг/л, а в присутствии ОС2 - 22,95 мг/л. В некоторых случаях, низкие значения концентрации сероводорода в системе могут не соответствовать минимальным значениям численности клеток СРБ. Это возможно в том случае, когда бактерицидное действие осуществляется ОС не только за счет существенного и стремительного угнетения жизнедеятельности сульфатредуцирующих бактерий, а также за счет снижения их функциональной активности, а именно в данном случае - способности продуцировать HS. Таким образом, сильное уменьшение в присутствии ОС концентрации биогенного сероводорода, вызывающего серьезные осложнения при эксплуатации всего добывающего оборудования и трубопроводов, делает среду гораздо менее коррозионно-активной и агрессивной, что уменьшает скорость коррозии и соответственно увеличивает коррозионную стойкость стали.
Изменения концентрации биогенного сероводорода представлены в таблице 3.
Бактерицидное действие определяют прямым подсчетом микроорганизмов (МО) с использованием микроскопа ZEISS Axio cam Primostar и камеры Горяева. Численность сульфатредуцирующих бактерий вида Desulfovibrio desulfuricans в замкнутой системе в течении 8 суток (полный жизненный цикл популяции СРБ рода Desulfovibrio) в присутствии исследуемых Ин коррозии представлена в виде таблицы 4.
По истечении латентной фазы развития бактерий (в данной среде 48 ч), исследуемые ОС с предлагаемой ингибирующей активностью вводили в среду Постгейта «Б» после инокуляции ее одинаковым количеством накопительной культуры СРБ. Почернение водно-солевой среды, стенок пробирок, а затем и поверхности образцов служило визуальным критерием развития и активности бактерий.
В контрольной серии образцов наблюдается максимум численности СРБ на 3-4 сутки эксперимента. Действительно, бактериальная культура в этот период продолжает свое развитие и накапливается в среде. По истечении 4 суток наблюдается уменьшение численности клеток СРБ. Это связано с тем, что большая часть питательных веществ среды уже исчерпана микроорганизмами, а количество токсичных продуктов метаболизма в среде наоборот, уже достаточно большое. Происходит замедление роста и деления бактерий.
В присутствии всех ОС, независимо от концентрации, наблюдается угнетение жизнедеятельности СРБ, причем максимум численности СРБ отсутствует. Уменьшение численности клеток СРБ происходит уже на 3 сутки эксперимента в присутствии всех испытуемых соединений.
6
-1
6
-1
6
-1
6
-1
ОС
ОС
ОС
ОС
В среднем, на вторые сутки экспозиции приходится количество клеток СРБ в среде равное 15,49⋅10 мл. Максимальное число бактерий в среде без ОС на 4 сутки N=20⋅10 мл. К концу экспозиции численность СРБ снижается в среднем до 4,25⋅10 мл в присутствии ОС и до 10,66⋅10 мл в отсутствии (контроль). Подавление численности СРБ в среднем за все время экспозиции под действием ОС больше естественного ее спада в контрольной серии в 2,24 раза при С=1 ммоль/л; 2,73 раза при С=2 ммоль/л; 4,39 раз при С=5 ммоль/л; 4,0 раза при С=10 ммоль/л.
Использование заявляемого изобретения позволяет достичь прогрессивного снижения скорости коррозии и наводораживания стали, а также уменьшения численности и жизнеспособности клеток СРБ путем введения в водно-солевую среду ОС - координационно-насыщенных комплексов на основе (S)-аминокислот и оснований Шиффа 5-Br-салицилового альдегида в концентрациях 1, 2, 5, 10 ммоль/л. На основании проведенных исследований можно сделать вывод, что ОС заявляемого изобретения позволяют повысить коррозионную стойкость стали, а также сочетают в себе одновременно свойства ингибиторов коррозии, наводораживания и бактерицидов.
Источники информации
1. Белоглазов С.М. Электрохимический водород и металлы. Поведение, борьба с охрупчиванием. Монография. Калининград: изд-во КГУ, 2004. - 321 с.
2. Белоглазов С.М. Об определении водорода в стали методом анодного растворения. - Зав. лаб. - 1961. - Т. 27. - С. 1468-1469.
3. Белоглазов С.М Распределение в стали водорода, поглощенного при катодной обработке в кислоте, и его влияние на микротвердость. - ФММ. - Т. 15. - С. 885-889.